(57)【要約】【課題】本発明は、薄手にもかかわらず、クリーニング性を有する不織布を用いてなる繊維製品を提供する。【解決手段】本発明の不織布は、繊維横断面の円周上に６個以上の凸部を有する扁平多葉型であるポリエステル系繊維を含む不織布であり、扁平多葉型ポリエステル系繊維の扁平度が２．０〜３．０、異形度が１．０〜５．０、凸部比が０．６〜０．９である不織布。【選択図】なし【特許請求の範囲】
【請求項１】
繊維横断面の円周上に６個以上の凸部を有する扁平多葉型であるポリエステル系繊維を含む不織布であり、扁平多葉型ポリエステル系繊維が、下記（１）〜（３）を同時に満足することを特徴とする清掃用シート。
扁平度（Ａ／Ｂ）＝２．０〜３．０  ・・・  （１）
異形度（Ｃ／Ｄ）＝１．０〜５．０  ・・・  （２）
凸部比（Ｅ／Ｂ）＝０．６〜０．９  ・・・  （３）
Ａ：繊維の横断面の最大長さ
Ｂ：繊維の横断面の最大幅
Ｃ：繊維の横断面の最大凹凸部において隣り合う凸部の頂点間を結ぶ線の長さ
Ｄ：凸部間の線Ｃから凹部の低点に下ろした垂線の長さ
Ｅ：横断面最大幅Ｂを除いて最長となる長さ
【請求項２】
多葉扁平断面ポリエステル系繊維の単繊維繊度が２．０ｄｔｅｘ以下であることを特徴とする請求項１に記載の清掃用シート。
【請求項３】
扁平多葉断面ポリエステル系繊維の繊維長が１５〜１２０ｍｍの範囲内である、請求項１または２に記載の清掃用シート。
【発明の詳細な説明】
【技術分野】
【０００１】
本発明は、清掃用シートに関するものであり、さらに詳しくは、薄手にもかかわらず、優れた拭き取り性能を有する清掃用シートに関するものである。
【背景技術】
【０００２】
従来、清掃用シートとしては、織布、紙および不織布等を基材とし、界面活性剤等を付着させたウェットクロス、または、鉱物油等の油状成分を付着させた化学雑巾、更には粘着剤等を利用した粘着シート等が知られており、それぞれ適した清掃用途において広く使用されてきた。
【０００３】
特に近年、家庭用または業務用としてフローリング床の清掃利用が増大してきているが、フローリング床においては、各種塵埃や毛髪等のゴミが目立ちやすく、頻繁な清掃が必要となり、手軽に清掃できる清掃用シートが求められるようになってきた。
【０００４】
一般に、フローリング床の清掃においては、土埃やスス等の細かいゴミから、綿埃等中間程度の大きさのゴミ、また毛髪や獣毛等大きいゴミまで、幅広いサイズのゴミを捕集除去することが必要である。このため、例えば、ウェットクロスや化学雑巾では細かいゴミは捕集できるが毛髪等の大きいゴミの捕集性能は劣っており、また、粘着シートは幅広いサイズのゴミ捕集が可能であるが、粘着剤が塗布された表面部分へゴミが付着するとゴミ捕集効果が著しく低下し、頻繁にシートを交換しなければならない等、何れの清掃用シートもフローリング床の清掃においては、満足する効果が得られていなかった。
【０００５】
そこで、従来これらの問題を解決するために、水流交絡によりシート全面に交互にパターン化されたゾーンを有することにより集塵性能の高いドライ又はウェット清掃ワイパーが提案されている（特許文献１参照）。しかしながら、この提案の清掃用シートは、水流交絡による加工である点と細繊度繊維の使用により、繊維間の空隙は非常に細かくなり、細かな塵等の捕集性はよくても、毛髪等の大きなダストの捕集能力は十分でない。
【０００６】
また別に、濡れた床面に付着した毛髪等の捕集性能が高いフローリングワイパーとして、湿熱接着繊維と潜在捲縮繊維とからなる繊維ウェブに高温の水蒸気を通過させることにより、該潜在捲縮繊維の捲縮を発現させ、更に該湿熱接着繊維との交点を接着させることにより形態安定化を図ったフローリングワイパーが提案されている（特許文献２参照。）。しかしながら、この提案のフローリングワイパーは、接着繊維によりワイパーの形態安定化に優れても、潜在捲縮繊維が変型しにくくなってしまうことにより、ダストの捕集能力は低下してしまう。更に、ウェットワイパーであることから、ワイパー表面にダストが溜まってくると、逆にフローリング床表面にダストが付着してしまうという課題もある。
【０００７】
上記課題を解決するために繊度と捲縮発現力の違う立体捲縮原綿を組み合わせることによって、乾いた床面等に付着している毛髪や埃等の捕集性に優れた清掃用シートが提案されている（特許文献３参照）。しかしながら、この提案のフローリングシートは、立体捲縮繊維を使用しているために、不織布が厚くなり、嵩張ってしまう課題がある。
【先行技術文献】
【特許文献】
【０００８】
【特許文献１】特開２００８−１２７６８８号公報
【特許文献２】特開２００９−７８０６５号公報
【特許文献３】特開２０１３−１７６４３２号公報
【発明の概要】
【発明が解決しようとする課題】
【０００９】
そこで本発明の目的は、上述した問題点を解決するものであり、特殊異形断面ポリエステル系繊維を少なくとも一部に用いて不織布とすることにより、薄手にもかかわらず、クリーニング性に優れた清掃用シートを提供することにある。
【課題を解決するための手段】
【００１０】
本発明は、上記課題を解決するため、特定の繊維断面形状を有するポリエステル系繊維を用いることにより、優れたクリーニング性を有する不織布が得られることを見出し、さらに鋭意検討を重ねることにより、本発明を完成するに至った。
【００１１】
すなわち、本発明によれば「繊維横断面の円周上に６個以上の凸部を有する扁平多葉型であるポリエステル系繊維を含む不織布であり、扁平多葉型ポリエステル系繊維が、下記（１）〜（３）を同時に満足することを特徴とする清掃用シート。」が提供される。
・扁平度（Ａ／Ｂ）＝２．０〜３．０  ・・・  （１）
・異形度（Ｃ／Ｄ）＝１．０〜５．０  ・・・  （２）
・凸部比（Ｅ／Ｂ）＝０．６〜０．９  ・・・  （３）
Ａ：繊維の横断面の最大長さ
Ｂ：繊維の横断面の最大幅
Ｃ：繊維の横断面の最大凹凸部において隣り合う凸部の頂点間を結ぶ線の長さ
Ｄ：凸部間の線Ｃから凹部の低点に下ろした垂線の長さ
Ｅ：横断面最大幅Ｂを除いて最長となる長さ
その際、前記扁平多葉型繊維の単繊維繊度が２．０ｄｔｅｘ以内であることが好ましい。また、本発明によれば、前記の不織布を用いてなる清掃用シートが提供される。
【発明の効果】
【００１２】
本発明によれば、薄手にもかかわらず、クリーニング性に優れた清掃用シートを提供される。
【図面の簡単な説明】
【００１３】
【図１】図１は、繊維断面の円周上に複数（８個）の凸部を有する扁平多葉型ポリエステル繊維の横断面形状を例示説明するための断面図である。
【発明を実施するための形態】
【００１４】
本発明の清掃用シートは、繊維横断面の円周上に６個以上の凸部を有する扁平多葉型であるポリエステル系繊維（扁平多葉型ポリエステル系繊維）を含む不織布からなる。
【００１５】
本発明で用いられるポリエステル系繊維を構成するポリエステルは、テレフタル酸とエチレングリコールあるいはブチレングリコールの縮合反応によって生成される高分子重合体、およびセバシン酸、アジピン酸、トリメリット酸、イソフタル酸およびパラオキシ安息臭酸などとエチレングリコールやブチレングリコールとの縮合体、ならびに他のポリエステル類を含むポリエステル重合体などを意味する。なかでも、テレフタル酸とエチレングリコールの縮合反応によって生成される高分子重合体、すなわち、ポリエチレンテレフタレートであることが好ましい。
【００１６】
本発明で用いられる扁平多葉型ポリエステル系繊維は、横断面形状が６個以上の凸部を有する扁平形状の繊維である。
【００１７】
本発明で用いられる扁平多葉型ポリエステル系繊維は、その横断面形状が６個以上の凸部を有する扁平形状のポリエステル系繊維である。横断面形状の円周状に存在する凸部が６個未満では、隣接する繊維間で形成する空隙が少なくなり、クリーニング性が低下する。また、横断面形状が扁平形状であることにより、繊維間に空隙を形成することが可能となり、優れた嵩高性を得ることができる。
【００１８】
図１に、本発明で用いられる扁平多葉型ポリエステル繊維の単繊維の横断面形状の一例を示す。図１では、繊維断面の円周上に複数（８個）の凸部を有する本発明の不織布が備える扁平多葉型ポリエステル繊維の横断面形状を例示されている。
【００１９】
本発明では、その横断面形状において、６個以上の凸部を有する扁平形状のポリエステル系繊維が用いられるが、好ましくは８個以上であり、より好ましくは１０個以上である。また、凸部数の上限値は好ましくは１２個である。
【００２０】
本発明で用いられる扁平多葉型ポリエステル系繊維は、その単繊維横断面における扁平多葉断面形状が、下記式（１）の扁平度と下記式（２）の異形度、更に下記式（３）の凸部比を同時に満足するポリエステル系繊維である。
・扁平度（Ａ／Ｂ）＝２．０〜３．０  ・・・  （１）
・異形度（Ｃ／Ｄ）＝１．０〜５．０  ・・・  （２）
・凸部比（Ｅ／Ｂ）＝０．６〜０．９  ・・・  （３）
すなわち、本発明における不織布の好ましい態様によれば、不織布に使用される扁平多葉型ポリエステル系繊維は、横断面の最大長さをＡ、最大幅をＢ、最大凹凸部において隣り合う凸部の頂点間を結ぶ線の長さをＣ、そして、前記凸部の頂点間を結ぶ線から凹部の底点に下ろした垂線の長さをＤ、更に、横断面最大幅Ｂを除いて最長となる長さをＥとするとき、上記式（１）の扁平度と上記式（２）の異形度、更に上記式（３）を同時に満足する。
【００２１】
本発明において、上記の扁平度（Ａ／Ｂ）が２．０未満では、繊維間で形成する空隙が小さくなり、クリーニング性が低下する。一方、扁平度（Ａ／Ｂ）が３．０を超えると、ハリコシ感が小さく、ヘタリやすくなり、嵩も出にくくなる。また、製糸性の悪化や異形度が悪化する傾向がある。扁平度（Ａ／Ｂ）は、好ましくは２．０〜２．７であり、更に好ましくは２．０〜２．５である。
【００２２】
また、異形度（Ｃ／Ｄ）は、前記の扁平多葉形において、凸部と凸部の間にある凹部の大きさを表しており、その値が大きいと凹部が小さく、その値が小さいと凹部は大きいことを意味している。異形度（Ｃ／Ｄ）が大きくなると凹部は浅く、繊維間で形成する空隙が小さくなるためクリーニング性が低下する傾向がある。従って、異形度（Ｃ／Ｄ）は５．０以下である。一方、異形度（Ｃ／Ｄ）があまりにも小さいと繊維断面の凹部が折れ曲がりやすくなり、扁平形状を保つことができなくなる傾向がある。これらのことから、異形度（Ｃ／Ｄ）は１．０以上である。異形度（Ｃ／Ｄ）は、前述の点から１．０〜５．０の範囲である。更に、異形度（Ｃ／Ｄ）は、クリーニング性の点から２．０〜４．０がより好ましい態様である。
【００２３】
更に、凸部比（Ｅ／Ｂ）は、最大幅ＢおよびＥ、最大長さＡの各凸部頂点を結ぶ線を描いた際に得られる略楕円形状の歪度合いを測る指標としての意味を持つ。凸部比があまりに小さい場合、凹部深さが減少するとともに、その横断面形状は限りなく扁平十字形に近似した形状となる。そのため、繊維間の空壁率が低下し、不織布の嵩高が低下し、クリーニング性が低下する。従って、凸部比は０．６以上であることが好ましい。
【００２４】
一方、凸部比があまりにも大きい場合、繊維同士の凹凸が嵌合した際に、凹部が完全に閉塞する部分が多くなることで空隙率が低下してしまい、埃の保持性が低下する。このことから、凸部比（Ｅ／Ｂ）は０．９以下であることが好ましい。凸部比（Ｅ／Ｂ）は、前述の点から０．６〜０．９であることが好ましい。さらに、凸部比（Ｅ／Ｂ）は、そのバランスの観点から、好ましくは０．６〜０．８であり、より好ましくは０．７〜０．８である。
【００２５】
本発明で用いられる扁平多葉型ポリエステル繊維の単繊維繊度は、２．０ｄｔｅｘ以下であることが好ましい。単繊維繊度は、より好ましくは１．０〜２．０ｄｔｅｘであり、更に好ましくは１．２〜１．８ｄｔｅｘである。単繊維繊度が２ｄｔｅｘを超えると、ポリエステル繊維特有の剛性が強くなるため、繊維間で形成する空隙が大きくなりすぎるため、清掃用シートでは埃の保持性が悪くなり、使用時に不織布から埃が落ちる傾向がある。また、単繊維繊度が１．０ｄｔｅｘより細くなると、カード工程での工程通過性が悪くなり生産性が低下する傾向がある。
【００２６】
また、本発明で用いられる扁平多葉型ポリエステル繊維の繊維長は、不織布の繊維抜けの観点から１５〜１２０ｍｍであることが好ましい。繊維長は、更に好ましくは３０〜１００ｍｍである。
【００２７】
また、本発明における不織布は、扁平多葉型ポリエステル繊維とは別の繊維として本発明の効果を損なわない範囲内で熱融着繊維を含んでいてもよい。不織布に熱融着繊維を含有させることにより、熱融着繊維の熱融着により、清拭作業に使用する場合の重要な機能の１つである形態安定性を向上させることができる。熱融着繊維は公知の熱融着繊維を用いることができ、単一成分からなる熱融着繊維を使用しても良いが、熱処理により融着しない部分も含む２種類以上の樹脂成分からなるサイドバイサイド型や芯鞘型などの複合型熱性融着繊維を使用すると、融着しない部分により繊維強度が保たれるためより望ましい態様である。
【００２８】
熱融着繊維を構成する成分としては、６ナイロンとポリエチレン、ポリプロピレンとポリエチレン、ポリプロピレンとエチレン−酢酸ビニル系共重合体、ポリエステルとポリプロピレン、ポリエステルとポリエチレン、６ナイロンと６６ナイロン、および高密度ポリエステルと低密度ポリエステル等の組合せを例示することができる。
【００２９】
本発明における不織布の製造方法について説明する。
【００３０】
上記した扁平多葉型ポリエステル系繊維と熱接着繊維やオープナーにて予備開繊と混綿を行い、カードで繊維ウェブ化する。カードで形成された繊維ウェブは、次に、フィードラチスによりスパンレース工程に送られ、高圧水流交絡処理されてシート状に加工される。スパンレース加工後の不織布は、コンベアで乾燥工程に送られ、前記の熱処理繊維を使用している場合には、エアースルーにて熱接着繊維のみ溶融する温度で乾燥と同時に熱処理が施される。
【００３１】
このようにして製造され得られた不織布は、構成する扁平多葉型ポリエステル繊維の特異な断面構造により、繊維自身が埃や汚れを保持することにため、嵩高が低くても、高いクリーニング性を持つ。よって該不織布は、本発明の目的とする清掃シート用の不織布として最適である。すなわち、該不織布を適切な大きさに裁断し得られる清掃用シートは、乾いた床面に対し、優れたクリーニング性を有するため、汚れや埃等をしっかりと絡め取ることができる。更に、シート表面の空隙が緻密でないため、床面に対しての摩擦抵抗も小さくなり、清掃作業がし易くなる。また、本発明による清掃用シートの使用対象はフローリング床に限定されず、家具、家電、車、トイレ、風呂場などに対する清掃作業全般に使用することができる。
【実施例】
【００３２】
次に、実施例によって本発明の清掃シートを詳しく説明するが、本発明は実施例のみに限定されるものではない。実施例中における各物性値は、次の方法により測定したものであり、測定回数５回についての平均値をとったものである。
【００３３】
＜不織布の厚さ（嵩高）の試験方法＞
目付４０ｇ／ｍ２の不織布を５枚重ねた厚さを、カトーテック株式会社製ＫＥＳ−Ｇ５を用い、加圧板降下速度５０ｓｅｃ／ｍｍ、加圧板面積２ｃｍ２の標準条件で繰り返し５回の圧縮試験を行い、圧縮荷重５０ｇｆ／ｃｍ２における厚さを算出した（ｎ＝５の平均値）。
【００３４】
＜クリーニング性の試験方法＞
カケン式ふき取り性試験方法による。ダイヤぺースト（成分：カーボンブラック：１６．７％、牛脂極度硬化油：２０．８％、流動パラフィン：６２．５％）の１５ｗｔ％ヘキサン希釈液５０μｌを清浄なガラス板上に滴下し、常温で１時間以上放置してヘキサンを風乾させてスポット状の汚れを付着させた。金属製摩擦子（直径３ｃｍ）にシリコンゴム（２ｍｍ厚）を張り合わせ、シリコンゴムの上に不織布をさらに張り合わせて試験片とし、押圧荷重２０ｇ／ｃｍ２、ふき取り速度を１０ｃｍ／分、拭き取り距離を６ｃｍとして、直線動作による汚れスポットのふき取り動作を実施し、ふき取り前後の汚れ付着状況を画像処理し、汚れの濃さにより５段階に分類し、その面積を測定。数値が高いほど、クリーニング性が高いことを示す。
【００３５】
［実施例１］
扁平度が２．７、異形度が４．０、凸部比が０．８で横断面形状が８個の凸部を有する扁平多葉型ポリエチレンテレフタレート系繊維（単繊維繊度１．７ｄｔｅｘ、繊維長５１ｍｍ）１００質量％を、目付が５０ｇ／ｃｍ２のカード繊維ウェブを常法により作製し、ウォータージェットの水圧が５０ｋｇ／ｃｍ２、速度が１ｍ／分、ノズル形状：０．１ｍｍφ、０．６ｍｍピッチ、８３４ホール、５００ｍｍ効き幅で両面加工によりシートを作製した後、更にエアースルーで１５０℃の熱処理を行い、目付が４０ｇ／ｍ２の不織布を得た。不織布の繊維構成を表１に、評価結果を表２に示す。
【００３６】
［実施例２］
扁平度が２．７、異形度が４．０、凸部比が０．８で横断面形状が８個の凸部を有する扁平多葉型ポリエチレンテレフタレート系繊維（単繊維繊度１．７ｄｔｅｘ、繊維長５１ｍｍ）１００質量％を、目付が３３ｇ／ｃｍ２のカード繊維ウェブを常法により作製し、ウォータージェットの水圧が５０ｋｇ／ｃｍ２、速度が１ｍ／分、ノズル形状：０．１ｍｍφ、０．６ｍｍピッチ、８３４ホール、５００ｍｍ効き幅で両面加工によりシートを作製した後、更にエアースルーで１５０℃の熱処理を行い、目付が２６ｇ／ｍ２の不織布を得た。不織布の繊維構成を表１に、評価結果を表２に示す。
【００３７】
【表１】
2020151075.tif 000002
【００３８】
【表２】
2020151075.tif 000003
【００３９】
［比較例１］
扁平度が１．０の丸断面ポリエチレンテレフタレート繊維（単繊維繊度：１．７ｄｔｅｘ、繊維長：５１ｍｍ）１００質量％均を、目付が５０ｇ／ｃｍ２のカード繊維ウェブを常法により作製し、ウォータージェットの水圧が５０ｋｇ／ｃｍ２、速度が１ｍ／分、ノズル形状：０．１ｍｍφ、０．６ｍｍピッチ、８３４ホール、５００ｍｍ効き幅で両面加工によりシートを作製した後、更にエアースルーで１５０℃の熱処理を行い、目付が４０ｇ／ｍ２の不織布を得た。不織布の繊維構成を表１に、評価結果を表２に示す。
【００４０】
［比較例２］
扁平度が１．０、中空率が２５％の中空ポリエチレンテレフタレート繊維（単繊維繊度：２．８ｄｔｅｘ、繊維長：５１ｍｍ）１００質量％均を、目付が５０ｇ／ｃｍ２のカード繊維ウェブを常法により作製し、ウォータージェットの水圧が５０ｋｇ／ｃｍ２、速度が１ｍ／分、ノズル形状：０．１ｍｍφ、０．６ｍｍピッチ、８３４ホール、５００ｍｍ効き幅で両面加工によりシートを作製した後、更にエアースルーで１５０℃の熱処理を行い、目付が４０ｇ／ｍ２の不織布を得た。不織布の繊維構成を表１に、評価結果を表２に示す。
【００４１】
【表１】
2020151075.tif 000004
【００４２】
【表２】
2020151075.tif 000005
【００４３】
実施例１〜２、比較例１〜２が示すように、繊維構成が繊維横断面の円周上に８個の凸部を有する扁平多葉型ポリエステル繊維からなる不織布は、クリーニング性も良好であり、不織布の厚さが薄くなっても、高いクリーニング性を保っていた。
【符号の説明】
【００４４】
Ａ：繊維の横断面の最大長さ
Ｂ：繊維の横断面の最大幅
Ｃ：繊維の横断面の最大凹凸部において隣り合う凸部の頂点間を結ぶ線の長さ
Ｄ：凸部間の線Ｃから凹部の低点に下ろした垂線の長さ
Ｅ：横断面最大幅Ｂを除いて最長となる長さ
【図１】
2020151075.tif 000006